(57)【要約】【課題】強度が１０００  ＭＰａ以上で、回転曲げ疲労強度が  ５５０  ＭＰａ以上という、優れた強度と疲労強度を併せ持つ高強度鋼材を提供する。【解決手段】Ｃ：０．３  〜０．８  ｍａｓｓ％、Ｓｉ：０．０１〜０．９  ｍａｓｓ％およびＭｎ：０．０１〜２．０  ｍａｓｓ％を含有し、残部はＦｅおよび不可避的不純物の組成にすると共に、鋼組織を、粒径：７  μｍ  以下のフェライトとセメンタイト組織、または粒径：７μｍ以下のフェライトとセメンタイトとパーライト組織とする。【選択図】        なし【特許請求の範囲】
【請求項１】
Ｃ：０．３  〜０．８  ｍａｓｓ％、
Ｓｉ：０．０１〜０．９  ｍａｓｓ％および
Ｍｎ：０．０１〜２．０  ｍａｓｓ％
を含有し、残部はＦｅおよび不可避的不純物の組成になり、組織が、粒径：７μｍ以下のフェライトとセメンタイト組織、または粒径：７μｍ  以下のフェライトとセメンタイトとパーライト組織であることを特徴とする疲労強度に優れた高強度鋼材。
【請求項２】
請求項１において、鋼材が、さらに
Ｍｏ：０．０５〜０．６  ｍａｓｓ％、
Ａｌ：０．０１５  〜０．０６ｍａｓｓ％、
Ｔｉ：０．００５  〜０．０３０  ｍａｓｓ％、
Ｎｉ：１．０  ｍａｓｓ％以下、
Ｃｒ：１．０  ｍａｓｓ％以下、
Ｖ：０．１  ｍａｓｓ％以下、
Ｃｕ：１．０  ｍａｓｓ％以下、
Ｎｂ：０．０５ｍａｓｓ％以下、
Ｃａ：０．００８  ｍａｓｓ％以下および
Ｂ：０．００４  ｍａｓｓ％以下
のうちから選んだ１種または２種以上を含有する組成になることを特徴とする疲労強度に優れた高強度鋼材。
【請求項３】
請求項１または２において、セメンタイトの組織分率が４  ｖｏｌ％以上であることを特徴とする疲労強度に優れた高強度鋼材。
【請求項４】
Ｃ：０．３  〜０．８  ｍａｓｓ％、
Ｓｉ：０．０１〜０．９  ｍａｓｓ％および
Ｍｎ：０．０１〜２．０  ｍａｓｓ％
を含有し、残部はＦｅおよび不可避的不純物の組成になる鋼素材を、  ５５０〜７００  ℃の温度域で、歪み：１．０  以上の加工を施すことを特徴とする疲労強度に優れた高強度鋼材の製造方法。
【請求項５】
請求項４において、鋼素材が、さらに
Ｍｏ：０．０５〜０．６  ｍａｓｓ％、
Ａｌ：０．０１５  〜０．０６ｍａｓｓ％、
Ｔｉ：０．００５  〜０．０３０  ｍａｓｓ％、
Ｎｉ：１．０  ｍａｓｓ％以下、
Ｃｒ：１．０  ｍａｓｓ％以下、
Ｖ：０．１  ｍａｓｓ％以下、
Ｃｕ：１．０  ｍａｓｓ％以下、
Ｎｂ：０．０５ｍａｓｓ％以下、
Ｃａ：０．００８  ｍａｓｓ％以下および
Ｂ：０．００４  ｍａｓｓ％以下
のうちから選んだ１種または２種以上を含有する組成になることを特徴とする疲労強度に優れた高強度鋼材の製造方法。
【発明の詳細な説明】
【０００１】
【発明の属する技術分野】
本発明は、条鋼を用いた自動車部品、例えばコネクティングロッドまたはハブ等に適用して好適な、疲労強度に優れた高強度鋼材およびその製造方法に関するものである。
【０００２】
【従来の技術】
コネクティングロッドおよびハブ等の条鋼製品は、熱間鍛造または転造を行い、その後切削を行って製造されてきた。
かかる用途の製品については、車体軽量化のために、高強度化と高疲労寿命化が求められている。
【０００３】
従来より、疲労強度の向上のためには、介在物の最大径を小さくすることおよび介在物の数を減少させることが最も有効であることが知られている。
例えば、Ａｌ，Ｎ，Ｔｉ，ＺｒおよびＳ等の各成分を適切に調整した上で、硫化物の最大径を１０μｍ  以下で、かつ清浄度を０．０５％以上とすることによって、疲労強度を向上させる方法が提案されている（例えば特許文献１参照）。
しかしながら、特に高強度材においては、繰り返し応力を受けると粒界破壊が生じ易くなり、所期した疲労強度が得られないという問題があった。
【０００４】
【特許文献１】
特開平１１−３０２７７８号公報（特許請求の範囲）
【０００５】
【発明が解決しようとする課題】
本発明は、上記の現状に鑑み開発されたもので、成分調整と共に、組織を適切に制御することにより、強度が１０００  ＭＰａ以上で、回転曲げ疲労強度が  ５５０  ＭＰａ以上という、優れた強度と疲労強度を併せ持つ高強度鋼材を、その有利な製造方法と共に提案することを目的とする。
【０００６】
【課題を解決するための手段】
さて、発明者らは、上記の目的を達成すべく鋭意研究を重ねた結果、以下に述べる知見を得た。
（１）  鋼材の結晶粒径を微細にすると、強度および疲労強度が共に向上するが、単に結晶粒径を微細にしただけでは、本発明で所期したほどの疲労強度の向上は望めない。
（２）  この点、成分調整を行って、鋼組織を、微細フェライトだけでなく、微細セメンタイトが生成するようにすると、疲労強度が効果的に向上し、またこの微細分散セメンタイトは均一伸びを大きくする作用を有するため、材料の加工性が向上する。
（３）  鋼組織を微細フェライトと微細セメンタイトを有する組織とするためには、鋼の成分調整に加えて、  ５５０〜７００  ℃の温度域で、歪み１．０  以上の加工を施すことが有効となる。
本発明は、上記の知見に立脚するものである。
【０００７】
すなわち、本発明の要旨構成は次のとおりである。
１．Ｃ：０．３  〜０．８  ｍａｓｓ％、
Ｓｉ：０．０１〜０．９  ｍａｓｓ％および
Ｍｎ：０．０１〜２．０  ｍａｓｓ％
を含有し、残部はＦｅおよび不可避的不純物の組成になり、組織が、粒径：７μｍ以下のフェライトとセメンタイト組織、または粒径：７μｍ  以下のフェライトとセメンタイトとパーライト組織であることを特徴とする疲労強度に優れた高強度鋼材。
【０００８】
２．上記１において、鋼材が、さらに
Ｍｏ：０．０５〜０．６  ｍａｓｓ％、
Ａｌ：０．０１５  〜０．０６ｍａｓｓ％、
Ｔｉ：０．００５  〜０．０３０  ｍａｓｓ％、
Ｎｉ：１．０  ｍａｓｓ％以下、
Ｃｒ：１．０  ｍａｓｓ％以下、
Ｖ：０．１  ｍａｓｓ％以下、
Ｃｕ：１．０  ｍａｓｓ％以下、
Ｎｂ：０．０５ｍａｓｓ％以下、
Ｃａ：０．００８  ｍａｓｓ％以下および
Ｂ：０．００４  ｍａｓｓ％以下
のうちから選んだ１種または２種以上を含有する組成になることを特徴とする疲労強度に優れた高強度鋼材。
【０００９】
３．上記１または２において、セメンタイトの組織分率が４  ｖｏｌ％以上であることを特徴とする疲労強度に優れた高強度鋼材。
【００１０】
４．Ｃ：０．３  〜０．８  ｍａｓｓ％、
Ｓｉ：０．０１〜０．９  ｍａｓｓ％および
Ｍｎ：０．０１〜２．０  ｍａｓｓ％
を含有し、残部はＦｅおよび不可避的不純物の組成になる鋼素材を、  ５５０〜７００  ℃の温度域で、歪み：１．０  以上の加工を施すことを特徴とする疲労強度に優れた高強度鋼材の製造方法。
【００１１】
５．上記４において、鋼素材が、さらに
Ｍｏ：０．０５〜０．６  ｍａｓｓ％、
Ａｌ：０．０１５  〜０．０６ｍａｓｓ％、
Ｔｉ：０．００５  〜０．０３０  ｍａｓｓ％、
Ｎｉ：１．０  ｍａｓｓ％以下、
Ｃｒ：１．０  ｍａｓｓ％以下、
Ｖ：０．１  ｍａｓｓ％以下、
Ｃｕ：１．０  ｍａｓｓ％以下、
Ｎｂ：０．０５ｍａｓｓ％以下、
Ｃａ：０．００８  ｍａｓｓ％以下および
Ｂ：０．００４  ｍａｓｓ％以下
のうちから選んだ１種または２種以上を含有する組成になることを特徴とする疲労強度に優れた高強度鋼材の製造方法。
【００１２】
【発明の実施の形態】
以下、この発明を具体的に説明する。
まず、この発明において鋼材の成分組成を上記の範囲に限定した理由について説明する。
Ｃ：０．３  〜０．８  ｍａｓｓ％
Ｃは、母材の強度を上昇させると共に、必要量のセメンタイトを確保するために必要な元素である。ここに、Ｃ含有量が  ０．３ｍａｓｓ％に満たないと上記の効果が得られず、一方  ０．８ｍａｓｓ％を超えると被削性や疲労強度、鍛造性の低下を招くので、Ｃ量は  ０．３〜０．８  ｍａｓｓ％の範囲に限定した。
【００１３】
Ｓｉ：０．０１〜０．９  ｍａｓｓ％
Ｓｉは、脱酸剤として作用するだけでなく、強度の向上にも有効に寄与するが、含有量が０．０１ｍａｓｓ％に満たないとその添加効果に乏しく、一方  ０．９ｍａｓｓ％を超えると被削性および鍛造性の低下を招くので、Ｓｉ量は０．０１〜０．９  ｍａｓｓ％の範囲に限定した。
【００１４】
Ｍｎ：０．０１〜２．０  ｍａｓｓ％
Ｍｎは、強度の向上だけでなく、疲労強度の向上に有効に寄与するが、含有量が０．０１ｍａｓｓ％に満たないとその添加効果に乏しく、一方  ２．０ｍａｓｓ％を超えると被削性や鍛造性を劣化させるので、Ｍｎ量は０．０１〜２．０  ｍａｓｓ％の範囲に限定した。
【００１５】
以上、基本成分について説明したが、この発明ではその他にも、以下に述べる元素を適宜含有させることができる。
Ｍｏ：０．０５〜０．６  ｍａｓｓ％
Ｍｏは、フェライト粒の成長を抑制する上で有用な元素であり、そのためには少なくとも０．０５ｍａｓｓ％を必要とするが、０．６  ｍａｓｓ％を超えて添加すると被削性の劣化を招くので、Ｍｏ量は０．０５〜０．６  ｍａｓｓ％の範囲に限定した。
【００１６】
Ａｌ：０．０１５  〜０．０６ｍａｓｓ％
Ａｌは、鋼の脱酸剤として作用する。しかしながら、含有量が  ０．０１５ｍａｓｓ％に満たないとその添加効果に乏しく、一方０．０６ｍａｓｓ％を超えると被削性および疲労強度の低下を招くので、Ａｌ量は  ０．０１５〜０．０６ｍａｓｓ％の範囲に限定した。
【００１７】
Ｔｉ：０．００５  〜０．０３０  ｍａｓｓ％
Ｔｉは、ＴｉＮのピンニング効果により、結晶粒を微細化するために有用な元素であり、この効果を得るためには少なくとも  ０．００５ｍａｓｓ％の添加を必要とするが、０．０３０  ｍａｓｓ％を超えて添加すると疲労強度の低下を招くので、Ｔｉ量は  ０．００５〜０．０３０  ｍａｓｓ％の範囲に限定した。
【００１８】
Ｎｉ：１．０  ｍａｓｓ％以下
Ｎｉは、強度上昇およびＣｕ添加時の割れ防止に有効であるが、１．０  ｍａｓｓ％を超えて添加すると焼割れを起こし易くなるので、１．０  ｍａｓｓ％以下に限定した。
【００１９】
Ｃｒ：１．０  ｍａｓｓ％以下
Ｃｒは、強度上昇に有効であるが、１．０  ｍａｓｓ％を超えて添加すると炭化物を安定化させて残留炭化物の生成を促進し、粒界強度を低下させ、また疲労強度の低下も招くので、１．０  ｍａｓｓ％以下に限定した。
【００２０】
Ｖ：０．１  ｍａｓｓ％以下
Ｖは、炭化物となり析出することで、ピンニングによる組織微細化効果を発揮する有用元素であるが、０．１  ｍａｓｓ％を超えて添加しても効果が飽和するので、０．１  ｍａｓｓ％以下に限定した。
【００２１】
Ｃｕ：１．０  ｍａｓｓ％以下
Ｃｕは、固溶強化および析出強化によって強度を向上させる有用元素であり、また焼入性の向上にも有効に寄与するが、含有量が  １．０ｍａｓｓ％を超えると熱間加工時に割れが発生し易くなり、製造が困難となるので、１．０  ｍａｓｓ％以下に限定した。
【００２２】
Ｎｂ：０．０５ｍａｓｓ％以下
Ｎｂは、析出によりフェライト粒をピンニングする効果があるが、０．０５ｍａｓｓ％を超えて添加してもその効果は飽和するので、０．０５ｍａｓｓ％以下に限定した。
【００２３】
Ｃａ：０．００８  ｍａｓｓ％以下
Ｃａは、介在物を球状化し、疲労特性を改善する有用元素であるが、０．００８  ｍａｓｓ％を超えて添加すると介在物が粗大化し、逆に疲労特性を劣化させる傾向にあるので、０．００８  ｍａｓｓ％以下に限定した。
【００２４】
Ｂ：０．００４  ｍａｓｓ％以下
Ｂは、粒界強化により疲労特性を改善するだけでなく、強度を向上させる有用元素であるが、０．００４  ｍａｓｓ％を超えて添加してもその効果は飽和するので、０．００４  ｍａｓｓ％以下に限定した。
【００２５】
以上、好適成分組成について説明したが、本発明では、成分組成を上記の範囲に限定するだけでは不十分で、以下に述べるとおり、鋼組織の調整も重要である。
組織が、粒径：７  μｍ  以下のフェライトとセメンタイト組織または粒径：７  μｍ以下のフェライトとセメンタイトとパーライト組織
組織が、７μｍ  以下のフェライトとセメンタイト組織または７μｍ  以下のフェライトとセメンタイトとパーライト組織でないと、本発明で所期した強度≧１０００  ＭＰａが得られない。よって、フェライト粒径は７μｍ  以下に限定した。より好ましくは５μｍ  以下である。
なお、フェライト粒径が２μｍ  以下になるとパーライト組織が消失し、フェライト−セメンタイト組織となる場合があるが、これは本発明を阻害するものではない。
【００２６】
また、析出するセメンタイトの量（組織分率）は、体積分率（  ｖｏｌ％）で４％以上とすることが好ましい。
セメンタイトは、疲労強度の向上に寄与する他、多量、微細に析出することで、均一伸びを大きくして材料の加工性を向上させる効果もある。
ここに、析出したセメンタイトの大きさは１μｍ  以下程度とすることが望ましい。より望ましくは  ０．５μｍ  以下である。
さらに、析出するパーライト量は２０  ｖｏｌ％以下程度とすることが好ましい。このパーライトは、前述したとおり、全く析出しなくてもかまわない。
なお、セメンタイト、パーライト以外の残部組織はフェライトである。このフェライト量は、加工性確保の観点から４０  ｖｏｌ％以上とすることが好ましい。
【００２７】
なお、上記したようなフェライトとセメンタイト組織またはフェライトとセメンタイトとパーライト組織は、鋼材の製造工程中、温間鍛造工程において、  ５５０〜７００  ℃の温度域で、歪み：１．０  以上の加工を施すことによって、好適に得ることができる。
【００２８】
次に、本発明鋼の製造条件について説明する。
所定の成分組成に調整した鋼材を、線棒圧延後、温間鍛造し、ついで切削等の仕上を行い、製品とする。
フェライト粒径を７μｍ  以下にするためには、上記の温間鍛造工程において、  ５５０〜７００  ℃の温度域で歪み：１．０  以上の加工を施すことが有利である。ここに、加工温度が  ５５０℃未満では、組織が加工組織のままで、微細化しない。一方、加工温度が  ７００℃を超えると結晶粒径が７μｍ  超となり、やはり微細化しない。また、加工量が真歪みで  １．０未満では、加工が不十分で小角粒界が大半を占めるようになるため、強度は勿論のこと、疲労特性が向上しない。
【００２９】
【実施例】
表１に示す成分組成になる鋼材を、棒圧延後、表２に示す条件で温間鍛造し、６０×６０×１２０  ｍｍの製品を得た。この製品から、引張り試験片、回転曲げ疲労試験片および被削性試験片を採取した。
製品のフェライト結晶粒径、セメンタイト量およびパーライト量ならびに引張強度、回転曲げ疲労強度および被削性について調べた結果を表２に併記する。
なお、温間鍛造時における歪み量は、有限要素解析法により、鍛造面の摩擦係数を  ０．３として算出した。
また、被削性は、外周旋削試験での工具寿命が、通常のＳＣ材と同等またはそれ以上の場合を○、ＳＣ材よりも劣る場合を×で、評価した。
【００３０】
【表１】
2004263201.tif 000002
【００３１】
【表２】
2004263201.tif 000003
【００３２】
表２から明らかなように、本発明に従い、組織を粒径：７μｍ  以下のフェライトとセメンタイト組織またはフェライトとセメンタイトとパーライト組織とした発明例はいずれも、材強度≧１０００  ＭＰａという優れた強度が得られるだけでなく、回転曲げ疲労強度≧５５０  ＭＰａ  という優れた疲労強度を得ることができた。
【００３３】
これに対し、鍛造時の歪み量が小さいＮｏ．６の比較例では、フェライト粒が微細化せず、回転曲げ疲労強度が低い。また、鍛造温度が低いＮｏ．７の比較例では、組織が加工組織となり、一方鍛造温度が高いＮｏ．８の比較例では、フェライト粒が微細化せず、そのため回転曲げ疲労強度が低い。
また、Ｍｏ量が過剰の  Ｎｏ．１３の比較例では、被削性が低下した。
さらに、Ｃ量が不足している  Ｎｏ．１４の比較例では強度が不足し、一方Ｃが過剰の  Ｎｏ．１５の比較例では、被削性の低下を招いた。
【００３４】
【発明の効果】
かくして、本発明によれば、強度が１０００  ＭＰａ以上で、回転曲げ疲労強度が  ５５０ＭＰａ  以上という、優れた強度と疲労強度を併せ持つ高強度鋼材を安定して得ることができる。